"A下記一般式1で示される構造を有するメタアクリレート、式中、nは2~10の整数を示す及び、B光重合開始剤、を含有する紫外線硬化型樹脂組成物の硬化物層が、有機色素記録層上の界面層上に積層されているブルーレイディスク。更に、前記メタアクリレートA以外のメタアクリレートCを含有することを特徴とする請求項1に記載のブルーレイディスク。前記メタアクリレートAの含量が、組成物全体に対して10~95重量である請求項1に記載のブルーレイディスク。前記メタアクリレートCがiポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aのいずれか一方又は両者である請求項1に記載のブルーレイディスク。光ディスク基板の有機色素記録層上に積層された界面層上に、A下記一般式1で表されるメタアクリレート、式中、nは2~10の整数を示す及び、B光重合開始剤、を含有する紫外線硬化型樹脂組成物を塗布し、塗布層を形成した後、活性エネルギー線を照射して硬化させる工程を含む光ディスクの製造方法。A下記一般式1で表されるメタアクリレート式中、nは2~10の整数を示す、及び、B光重合開始剤を含有することを特徴とする有機色素記録層を有するブルーレイディスク用の紫外線硬化型樹脂組成物。更に、前記メタアクリレートA以外のメタアクリレートCを含有することを特徴とする請求項6に記載の紫外線硬化型樹脂組成物。前記メタアクリレートAの含量が、組成物全体に対して10~95重量である請求項6に記載の紫外線硬化型樹脂組成物。前記メタアクリレートCが、iポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aのいずれか一方又は両者である請求項7に記載の紫外線硬化型樹脂組成物。前記メタアクリレートA以外のメタアクリレートCとして、ウレタンメタアクリレートC-2を含まないか又は含む場合にはその含量が該A成分及び該C成分の総量に対して、30重量未満である請求項7に記載の紫外線硬化型樹脂組成物。c-3a成分が、ポリエチレンオキサイドの繰り返し単位の数が5~15のポリエチレンオキサイド変性ビスフェノールA型ジアクリレートである請求項9に記載の紫外線硬化型樹脂組成物。A成分含量が、A成分及びC成分の総量に対して、25重量より多く、90重量以下である請求項7に記載の紫外線硬化型樹脂組成物。紫外線硬化型樹脂組成物の総量に対して、A成分含量が10~95、B成分含量が1~10、A~C成分以外のその他の添加剤後記する添加剤の含量が0~15、残部がC成分であり、かつ、A成分及びC成分の総量に対して、iA成分含量が25より多く、90以下であるか、又は、iiC成分中におけるウレタンアクリレートC-2の含量がゼロであるか又は30未満であり、有機又は無機充填剤を含まない、請求項7に記載の紫外線硬化型樹脂組成物。A成分以外のメタアクリレートCとして、iポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aのいずれか一方又は両者を含み、c-3a成分におけるエチレンオキサイドの繰り返し数が5~15であり、A成分及びC成分の総量に対して、c-2a成分の含量が、30重量未満であり、c-2a成分とc-3a成分の合計含量が10~85重量であり、A成分含量が、15重量以上で、90重量以下であり、紫外線硬化型樹脂組成物の総量に対する、A成分、c-2a成分及びc-3a成分の総量が、70~99重量、上記c-2a及びc-3a成分以外のC成分の含量が0~29重量、及びB光重合開始剤の含量が1~10重量で、有機又は無機充填剤を含まない、請求項7に記載の紫外線硬化型樹脂組成物。前記メタアクリレートCとして、ウレタンアクリレートC-2、5~15モルポリエチレンオキサイド変性ビスフェノールA型ジアクリレート5~15モル変性c-3a、下記するI群のメタアクリレートモノマーc-3b、及び下記するII群のメタアクリレートモノマーc-3c、からなる群から選ばれる少なくとも一種を含み、かつ、上記群から選ばれる少なくとも一種の含量とA成分含量との合計含量が、紫外線硬化型樹脂組成物の総量に対して、70~99重量であり、B成分が1~10重量、上記以外のメタアクリレートCが0~10重量である請求項7に記載の紫外線硬化型樹脂組成物、I群:iC5~C18アルキルメタアクリレート、又は、C7~C18アルキレングリコールジメタアクリレート、iiポリテトラメチレングリコール構造を有するメタアクリレート又はプロピレンオキサイド変性メタアクリレート、iiiカプロラクトン変性メタアクリレート、II群:ジシクロペンテニルオキシエチルメタアクリレート、1,6-ヘキサンジオールジメタアクリレート、ジプロピレングリコールジメタアクリレート、又はトリプロピレングリコールジメタアクリレート。前記I群のメタアクリレートモノマーc-3bが、下記するメタアクリレートからなる群から選択される少なくとも一種である請求項15に記載の紫外線硬化型樹脂組成物、iイソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート、トリデシルメタアクリレート、2-エチル-2-ブチル-プロパンジオールジメタアクリレート、1,9-ノナンジオールジメタアクリレート及び1,10-デカンジオールジメタアクリレート;iiポリプロピレングリコールメタアクリレート、ポリプロピレングリコールジメタアクリレート、ポリプロピレンオキサイド変性ノニルフェニルメタアクリレート、ポリプロピレンオキサイド変性ネオペンチルグリコールジメタアクリレート、ポリプロピレンオキサイド変性1,6-ヘキサンジオールジメタアクリレート、ポリプロピレンオキサイド変性ビスフェノールA型ジメタアクリレート及びメトキシトリプロピレングリコールメタアクリレート;iiiカプロラクトン変性ヒドロキエチルメタアクリレート、カプロラクトン変性ヒドロキシブチルメタアクリレート、カプロラクトン変性ヒドロキシピバリン酸ネオペンチルグリコールジメタアクリレート、カプロラクトン変性トリスアクリロキシエチルイソシアヌレート及びカプロラクトン変性ジペンタエリスリトールヘキサメタアクリレート。ポリエステルポリオール又はポリエーテルポリオールの分子量が200~3000の範囲である請求項9に記載の紫外線硬化型樹脂組成物。紫外線硬化型樹脂組成物を硬化した時の硬化物の25°Cでの弾性率が30~100MPaである請求項6に記載の紫外線硬化型樹脂組成物。請求項10~16のいずれか一項に記載の紫外線硬化型樹脂組成物の硬化物。請求項10に記載の紫外線硬化型樹脂組成物の、ブルーレイディスクにおける有機色素記録層上の界面層上に積層されている樹脂硬化物層を形成するための用途。請求項10に記載の紫外線硬化型樹脂組成物の硬化物層が有機色素記録層上の界面層上に積層されているブルーレイディスク。本発明は、優れた記録信号特性及び耐久性を有する有機色素記録層を有する光ディスク、特にブルーレイディスク及びそのための紫外線硬化型樹脂組成物を提供することを目的とする。本発明者らは、前記課題を解決すべく鋭意研究を重ねた結果、有機色素記録層を有する光ディスク、特にブルーレイディスクにおいて、フェノキシエチルメタアクリレート又はエチレンオキサイド1モル変性フェノールメタアクリレートを含む樹脂硬化物層を有するブルーレイディスクでは良い結果が得られないにもかかわらず、意外にも、後記式1のエチレンオキサイド2~10モル変性フェノールメタアクリレートを含有する紫外線硬化型樹脂組成物の硬化物層を有するブルーレイディスクでは、優れた記録信号特性及び耐久性を示すことを見出し、本発明を完成するに至った。即ち、本発明は、次の1~18に関するものである。1.A下記一般式1で示される構造を有するメタアクリレート、式中、nは2~10の整数を示す及び、B光重合開始剤、を含有する紫外線硬化型樹脂組成物の硬化物層が、有機色素記録層上の界面層上に積層されているブルーレイディスク。2.更に、前記メタアクリレートA以外のメタアクリレートCを含有することを特徴とする上記1に記載のブルーレイディスク。3.前記メタアクリレートAの含量が、組成物全体に対して10~95重量である上記1又は2に記載のブルーレイディスク。4.前記メタアクリレートCがiポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aの何れか一方又は両者である上記2又は3の何れか一項に記載のブルーレイディスク。5.光ディスク基板の有機色素記録層上に積層された界面層上に、A下記一般式1で表されるメタアクリレート、式中、nは2~10の整数を示す及び、B光重合開始剤、を含有する紫外線硬化型樹脂組成物を塗布し、塗布層を形成した後、活性エネルギー線を照射して硬化させる工程を含む光ディスクの製造方法。6.A下記一般式1で表されるメタアクリレート式中、nは2~10の整数を示す、及び、B光重合開始剤を含有することを特徴とする有機色素記録層を有するブルーレイディスク用の紫外線硬化型樹脂組成物。7.更に、前記メタアクリレートA以外のメタアクリレートCを含有することを特徴とする上記6に記載の紫外線硬化型樹脂組成物。8.前記メタアクリレートAの含量が、組成物全体に対して10~95重量である上記6又は7に記載の紫外線硬化型樹脂組成物。9.前記メタアクリレートCが、iポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aの何れか一方又は両者である上記7又は8に記載の紫外線硬化型樹脂組成物。10.前記メタアクリレートA以外のメタアクリレートCとして、ウレタンメタアクリレートを含まないか又は含む場合にはその含量が該A成分及び該C成分の総量に対して、30重量未満である上記7~9の何れか一項に記載の紫外線硬化型樹脂組成物。11.c-3a成分が、ポリエチレンオキサイドの繰り返し単位の数が5~15のポリエチレンオキサイド変性ビスフェノールA型ジアクリレートである上記9又は10に記載の紫外線硬化型樹脂組成物。12.A成分含量が、A成分及びC成分の総量に対して、25重量より多く、90重量以下である上記7~11の何れか一項に記載の紫外線硬化型樹脂組成物。13.紫外線硬化型樹脂組成物の総量に対して、A成分含量が10~95、B成分含量が1~10、A~C成分以外のその他の添加剤後記する添加剤の含量が0~15、残部がC成分であり、かつ、A成分及びC成分の総量に対して、iA成分含量が25より多く、90以下であるか、又は、iiC成分中におけるウレタンメタアクリレートC-2の含量がゼロであるか又は30未満であり、有機又は無機充填剤を含まない、上記7~12の何れか一項に記載の紫外線硬化型樹脂組成物。14.A成分以外のメタアクリレートCとして、iポリエステルポリオール又はポリエーテルポリオールと、ポリイソシアネート及び2-ヒドロキシエチルアクリレートとの反応物c-2a又はiiポリエチレンオキサイド変性ビスフェノールA型ジアクリレートc-3aのいずれか一方又は両者を含み、c-3a成分におけるエチレンオキサイドの繰り返し数が5~15であり、A成分及びC成分の総量に対して、c-2a成分の含量が、30重量未満であり、c-2a成分とc-3a成分の合計含量が10~85重量であり、A成分含量が、15重量以上で、90重量以下であり、紫外線硬化型樹脂組成物の総量に対する、A成分、c-2a成分及びc-3a成分の総量が、70~99重量、上記c-2a及びc-3a成分以外のC成分の含量が0~29重量、及びB光重合開始剤の含量が1~10重量で、有機又は無機充填剤を含まない、上記7~13の何れか一項に記載の紫外線硬化型樹脂組成物。15.前記メタアクリレートCとして、ウレタンアクリレートC-2、5~15モルポリエチレンオキサイド変性ビスフェノールA型ジアクリレート5~15モル変性c-3a、下記するI群のメタアクリレートモノマーc-3b、及び下記するII群のメタアクリレートモノマーc-3c、からなる群から選ばれる少なくとも一種を含み、かつ、上記群から選ばれる少なくとも一種の含量とA成分含量との合計含量が、紫外線硬化型樹脂組成物の総量に対して、70~99重量であり、B成分が1~10重量、上記以外のメタアクリレートCが0~10重量である上記7に記載の紫外線硬化型樹脂組成物、I群:iC5~C18アルキルメタアクリレート、又は、C7~C18アルキレングリコールジメタアクリレート、iiポリテトラメチレングリコール構造を有するメタアクリレート又はプロピレンオキサイド変性メタアクリレート、iiiカプロラクトン変性メタアクリレート、II群:ジシクロペンテニルオキシエチルメタアクリレート、1,6-ヘキサンジオールジメタアクリレート、ジプロピレングリコールジメタアクリレート、又はトリプロピレングリコールジメタアクリレート。16.前記I群のメタアクリレートモノマーc-3bが、下記するメタアクリレートからなる群から選択される少なくとも一種である上記15に記載の紫外線硬化型樹脂組成物、iイソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート、トリデシルメタアクリレート、2-エチル-2-ブチル-プロパンジオールジメタアクリレート、1,9-ノナンジオールジメタアクリレート及び1,10-デカンジオールジメタアクリレート;iiポリエチレングリコール-テトラメチレングリコールジアクリレート、ポリプロピレングリコール-テトラメチレングリコールジアクリレート、ポリテトラメチレングリコールジアクリレート、ポリエチレングリコール-テトラメチレングリコールジメタクリレート、ポリプロピレングリコール-テトラメチレングリコールジメタクリレート、ポリテトラメチレングリコールジメタクリレート、ポリプロピレングリコールメタアクリレート、ポリプロピレングリコールジメタアクリレート、ポリプロピレンオキサイド変性ノニルフェニルメタアクリレート、ポリプロピレンオキサイド変性ネオペンチルグリコールジメタアクリレート、ポリプロピレンオキサイド変性1,6-ヘキサンジオールジメタアクリレート、ポリプロピレンオキサイド変性ビスフェノールA型ジメタアクリレート及びメトキシトリプロピレングリコールメタアクリレート;iiiカプロラクトン変性ヒドロキエチルメタアクリレート、カプロラクトン変性ヒドロキシブチルメタアクリレート、カプロラクトン変性ヒドロキシピバリン酸ネオペンチルグリコールジメタアクリレート、カプロラクトン変性トリスアクリロキシエチルイソシアヌレート及びカプロラクトン変性ジペンタエリスリトールヘキサメタアクリレート。17.ポリエステルポリオール又はポリエーテルポリオールの分子量が200~3000の範囲である上記6~16の何れか一項に記載の紫外線硬化型樹脂組成物18.紫外線硬化型樹脂組成物を硬化した時の硬化物の25°Cでの弾性率が0.1~100MPaである上記6~17の何れか一項に記載の紫外線硬化型樹脂組成物。19.上記10~18のいずれか一項に記載の紫外線硬化型樹脂組成物の硬化物。20.上記10~18のいずれか一項に記載の紫外線硬化型樹脂組成物の、ブルーレイディスクにおける有機色素記録層上の界面層上に積層されている樹脂硬化物層を形成するための用途。21.上記10~18のいずれか一項に記載の紫外線硬化型樹脂組成物の硬化物層が有機色素記録層上の界面層上に積層されているブルーレイディスク。有機色素記録層上に直接積層された界面層誘電体層ともいう上に、本発明の紫外線硬化型樹脂組成物の硬化物層を有する本発明のブルーレイディスクは、耐久試験前及びその後においてもジッダ値が低く、高温高湿下での長時間の使用においても、記録及び再生の信頼性が高く、製造も容易である。また、本発明の紫外線硬化型樹脂組成物の硬化物は、ブルーレイの400nm前後における光の透過性も高く、かつ、適度の弾性率を有することから、有機色素記録層を有するブルーレイディスクにおいて、該記録層に積層された界面層上に直接積層する光透過層カバー層としても、また、界面層と光透過層の間に積層する樹脂硬化物層としても使用することができる。本発明の紫外線硬化型樹脂組成物以下においては、本発明の樹脂組成物ともいうは、式1で表されるメタアクリレートA及び光重合開始剤Bを含有する。本発明の組成物に含有される一般式1で表されるメタアクリレートA以下単にA成分とも言うとしては、nが2~10の範囲であればいずれも使用することができる。具体的には、エチレンオキサイド2~10モル変性フェノールメタアクリレートを挙げることができる。これらは市販品を使用することが出来る。例えば、ニューフロンティアRTMPHE-2:式中n=2第一工業製薬株式会社製、ニューフロンティアRTMPHE-6:式中n=6第一工業製薬株式会社製として市場から入手することができる。なお、本明細書において、上付RTMは登録商標を示す。A成分の紫外線硬化型樹脂組成物中の含有量は該組成物の総量に対して、通常10~95重量、好ましくは15~90重量、より好ましくは20~80重量以下は特に断らない限り重量を示すである。例えば、有機色素記録層を有するブルーレイディスクの、界面層上に、本発明の樹脂組成物の硬化物層を設ける場合、該A成分の含量は、上記の範囲で良いが、比較的多い態様、例えば、該組成物の総量に対して、25重量より多く、90以下である態様も好ましい態様の一つである。また、該A成分の含量が、該組成物の総量に対して、15~80程度である態様、好ましくは、20~80程度である態様、また、場合により、25より多く、80以下である態様などはいずれも好ましい態様の一つである。少な過ぎると色素の体積変化を補助できず、記録信号特性の指標であるジッタ値が悪くなる。本発明の組成物に含有される光重合開始剤Bとしては、特に限定はされないが、例えば、1-ヒドロキシシクロヘキシルフェニルケトンイルガキュアRTM184;チバスペシャリティケミカルズ製、2-ヒドロキシ-2-メチル-[4-1-メチルビニルフェニル]プロパノールオリゴマーONERifined、1-4-2-ヒドロキシエトキシ-フェニル-2-ヒドロキシ-2-メチル-1-プロパン-1-オンイルガキュアRTM2959;チバスペシャリティケミカルズ製、2-ヒドロキシ-1-{4-[4-2-ヒドロキシ-2-メチル-プロピオニル-ベンジル-フェニル}-2-メチル-プロパン-1-オンイルガキュアRTM127;チバスペシャリティケミカルズ製、2,2-ジメトキシ-2-フェニルアセトフェノンイルガキュアRTM651;チバスペシャリティケミカルズ製、2-ヒドロキシ-2-メチル-1-フェニル-プロパン-1-オンダロキュアRTM1173;チバスペシャリティケミカルズ製、2-メチル-1-[4-メチルチオフェニル]-2-モルホリノプロパン-1-オンイルガキュアRTM907;チバスペシャリティケミカルズ製、2-ベンジル-2-ジメチルアミノ-1-4-モルホリノフェニル-ブタン-1-オン、2-クロロチオキサントン、2,4-ジメチルチオキサントン、2,4-ジイソプロピルチオキサントン、イソプロピルチオキサントン、2,4,6-トリメチルベンゾイルジフェニルフォスフィンオキサイド、ビス2,4,6-トリメチルベンゾイル-フェニルフォスフィンオキサイド、ビス2,6-ジメトキシベンゾイル-2,4,4-トリメチルペンチルフォスフィンオキサイド等を挙げることができる。本発明の紫外線硬化型樹脂組成物においては、これらB成分は、1種または2種以上を任意の割合で混合して使用することができる。B成分の紫外線硬化型樹脂組成物中の含有量は、該樹脂組成物の総量に対して、通常0.5~20重量、好ましくは1~10重量である。更に、光重合開始助剤となりうるアミン類等を、必要により、上記の光重合開始剤と併用することもできる。使用しうるアミン類等としては、安息香酸2-ジメチルアミノエチルエステル、ジメチルアミノアセトフェノン、p-ジメチルアミノ安息香酸エチルエステルまたはp-ジメチルアミノ安息香酸イソアミルエステル等が挙げられる。該アミン類等の光重合開始助剤は、無くても良いが、必要に応じて、これを使用する場合、本発明の樹脂組成物中の含有量は、該樹脂組成物の総量に対して、通常0.005~5重量、好ましくは0.01~3重量である。本発明の組成物に含有されるA以外のメタアクリレートC以下単にC成分とも言うとしては、メタアクリロイル基を1個以上、通常1~6個有するメタアクリレートを挙げることができる。尚、本発明においてメタアクリレートとはメタクリレート又はアクリレートを意味する。その種類は特に限定されない。例えば、C-1エポキシメタアクリレート以下C-1成分ともいう及び/又はC-2ウレタンメタアクリレート以下C-2成分ともいう、更には以上のA成分、C-1成分及びC-2成分以外のメタアクリレート化合物以下、メタアクリレートモノマーC-3という等を用いることができる。上記エポキシメタアクリレートC-1は、硬化性の向上や硬化物の硬度や硬化速度を向上させる機能がある。該エポキシメタアクリレートC-1は、グリシジルエーテル型エポキシ化合物と、メタアクリル酸を反応させることにより得ることができる。エポキシメタアクリレートC-1を得るための好ましいグリシジルエーテル型エポキシ化合物としては、以下に記載するグリコールのジグリシジルエーテルを挙げる。上記のジグリシジルエーテルのためのグリコールとしては、ビスフェノールA或いはそのアルキレンオキサイド付加体、ビスフェノールF或いはそのアルキレンオキサイド付加体、水素添加ビスフェノールA或いはそのアルキレンオキサイド付加体、水素添加ビスフェノールF或いはそのアルキレンオキサイド付加体、エチレングリコール、プロピレングリコール、ネオペンチルグリコール、ブタンジオール、へキサンジオール、シクロヘキサンジメタノール、ポリプロピレングリコール等を挙げることができる。エポキシメタアクリレートは、これらグリシジルエーテル型エポキシ化合物と、メタアクリル酸を反応させ、エポキシ化合物のエポキシ基に、メタアクリル酸のカルボキシル基を、開環付加することにより得られる。グリシジルエーテル型エポキシ化合物のエポキシ基1当量に対して、メタアクリル酸を0.9~1.5モル、より好ましくは0.95~1.1モルの比率で反応させる。反応温度は80~120°Cが好ましく、反応時間は10~35時間程度である。反応を促進させるために、例えばトリフェニルフォスフィン、2,4,6-トリスジメチルアミノメチルフェノールTAP、トリエタノールアミン、テトラエチルアンモニウムクロライド等の触媒を使用するのが好ましい。又、反応中、重合を防止するために重合禁止剤として、例えば、パラメトキシフェノール、メチルハイドロキノン等を使用することもできる。本発明において、エポキシメタアクリレートとしては、ビスフェノールA型のエポキシ化合物より得られた、ビスフェノールA型エポキシメタアクリレートがより好ましい。本発明において、エポキシメタアクリレートC-1の分子量としては500~10000が好ましい。前記ウレタンメタアクリレートC-2は、多価アルコール、ポリイソシアネート及びヒドロキシメタアクリレート化合物を反応させることによって得られる。より具体的には、多価アルコールとポリイソシアネートを反応させ、得られたウレタンオリゴマーに、ヒドロキシメタアクリレート化合物を反応させることによって得ることが出来る。該ウレタンメタアクリレートC-2は、本発明の樹脂組成物の粘度調整と硬化物における弾性率の調整、及び、該樹脂組成物の硬化層が、光透過層として使用された時には、機械的特性を向上させる反り、ゆがみ等を減じる機能がある。ウレタンメタアクリレートC-2の合成に使用される多価アルコールとしては、例えば、下記の多価アルコールを挙げることができる。iネオペンチルグリコール、3-メチル-1,5-ペンタンジオール、エチレングリコール、プロピレングリコール、1,4-ブタンジオール、1,6-ヘキサンジオール、トリメチロールプロパン、ペンタエリスリトール、トリシクロデカンジメチロール、ビス-ヒドロキシメチル-シクロヘキサン等の脂肪属多価アルコール、好ましくは炭素数2~10脂肪族多価アルコール。ii上記i記載の脂肪族多価アルコールの一種と多塩基酸との反応によって得られるポリエステルポリオール。なお上記の多塩基酸としては例えば、コハク酸、フタル酸、ヘキサヒドロ無水フタル酸、テレフタル酸、アジピン酸、アゼライン酸、テトラヒドロ無水フタル酸等を挙げることができる。iii多価アルコールとε-カプロラクトンとの反応によって得られるカプロラクトンアルコール。ivポリカーボネートポリオール。例えば1,6-ヘキサンジオールとジフェニルカーボネートとの反応によって得られるポリカーボネートジオール等。vポリエーテルポリオール。例えばポリエチレングリコール、ポリプロピレングリコール又はポリテトラメチレングリコール等のポリC2-C4アルキレングリコール、エチレンオキサイド変性ビスフェノールA等。上記の中で、多価アルコールとしては、ポリエーテルポリオール又はポリエステルポリオールが好ましい。これらの平均分子量は200~8000程度が好ましく、より好ましくは200~3000程度であり、更に好ましくは300~1800程度である。ウレタンメタアクリレートC-2の合成に使用される有機ポリイソシアネートとしては、例えばイソホロンジイソシアネート、ヘキサメチレンジイソシアネート、トリレンジイソシアネート、キシレンジイソシアネート、ジフェニルメタン-4,4’-ジイソシアネート又はジシクロペンタニルジイソシアネート等が挙げられる。これらの中で、イソホロンジイソシアネートが好ましい。ウレタンメタアクリレートC-2の合成に使用されるヒドロキシメタアクリレート化合物としては、例えばヒドロキシエチルメタアクリレート、ヒドロキシプロピルメタアクリレート、ヒドロキシブチルメタアクリレート、ジメチロールシクロヘキシルモノメタアクリレート、ヒドロキシカプロラクトンメタアクリレート等のヒドロキシC2~C8脂肪族炭化水素メタアクリレートが挙げられる。前記ウレタンメタアクリレートC-2の合成反応は、例えば、以下のようにして行うことができる。即ち、多価アルコールにその水酸基1当量あたり有機ポリイソシアネートをそのイソシアネート基が好ましくは1.1~2.0当量になるように混合し、反応温度を好ましくは70~90°Cで反応させ、ウレタンオリゴマーを合成する。次いで、ウレタンオリゴマーのイソシアネート基1当量あたり、ヒドロキシメタアクリレート化合物をその水酸基が好ましくは1~1.5当量となるように混合し、70~90°Cで反応させて目的とするウレタンメタアクリレートを得ることができる。好ましいウレタンメタアクリレートC-2としては、多価アルコールとしてポリエステルポリオール又はポリエーテルポリオールを用い、ヒドロキシメタアクリレートとして2-ヒドロキシエチルメタアクリレートを用いて得られるウレタンメタアクリレート、例えば、ポリエステルポリオール又はポリエーテルポリオール、ポリイソシアネート及び2-ヒドロキシエチルアクリレートの3者から得られるウレタンアクリレートc-2aを挙げることができる。また、分子量200~3000程度好ましくは分子量300~1800のポリエステルポリオール又はポリエーテルポリオールを用いて得られたウレタンメタアクリレートも好ましいウレタンメタアクリレートの一つである。また、場合により、300~1800程度のポリC2~C6アルキレングリコール、より好ましくは分子量300~1800程度のC3~C5アルキレングリコール、イソホロンジイソシアネート及びヒドロキシC2~C4メタアクリレートとの反応で得られるウレタンメタアクリレートも好ましいウレタンメタアクリレートの一つである。また、UX-0937:ポリエーテル系ウレタンアクリレート日本化薬株式会社製等として市場より入手することも可能である。ウレタンメタアクリレートC-2の分子量としては400~10000程度が好ましい。A成分、C-1成分及びC-2成分以外のメタアクリレートCとして用いられるメタアクリレートモノマーC-3としては特に限定されず下記する単官能又は多官能好ましくは2~6官能メタアクリレートを挙げることができる。例えば、C-3成分における単官能メタアクリレートメタアクリロイル基を1つ有するメタアクリレートとしては、具体的に下記の化合物を例示することがことができる。iイソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート、トリデシルメタアクリレート等のC5~C18好ましくはC7~C18アルキルメタアクリレート;iiトリシクロデカンメタアクリレート、イソボルニルメタアクリレート、ジシクロペンテニルアクリレート例えば、日立化成工業株式会社製FANCRYLRTMFA-511A、ジシクロペンテニルオキシエチルアクリレート例えば、日立化成工業株式会社製FANCRYLFA-512A、ジシクロペンタジエンオキシエチルメタアクリレート例えばジシクロペンテニルオキシエチルメタクリレート、日立化成工業株式会社製FANCRYLRTMFA-512M、ジシクロペンタニルアクリレート例えば、日立化成工業株式会社製FANCRYLRTMFA-513A、ジシクロペンタニルメタクリレート例えば、日立化成工業株式会社製FANCRYLRTMFA-513M、1-アダマンチルアクリレート例えば、出光興産株式会社製AdamantateAA、2-メチル-2-アダマンチルアクリレート例えば、出光興産株式会社製AdamantateMA、2-エチル-2-アダマンチルアクリレート例えば、出光興産株式会社製AdamantateEA、1-アダマンチルメタクリレート例えば、出光興産株式会社製AdamantateAM等のC7~C10脂肪族環を有するアクリレート化合物;iiiポリプロピレングリコールメタアクリレート、ポリプロピレンオキサイド変性ノニルフェニルメタアクリレート、メトキシトリプロピレングリコールメタアクリレート等のポリプロピレンオキサイド変性メタアクリレート、又は、エトキシジエチレングリコールメタアクリレート、エチレンオキサイド変性フェノキシ化リン酸メタアクリレート、エチレンオキサイド変性ブトキシ化リン酸メタアクリレート及びエチレンオキサイド変性オクチルオキシ化リン酸メタアクリレート等のエチレンオキサイド変性メタアクリレート、即ち、C2又はC3アルキレンオキサイド変性メタアクリレート化合物;ivカプロラクトン変性ヒドロキエチルメタアクリレート、カプロラクトン変性ヒドロキシブチルメタアクリレート等のカプロラクトン変性ヒドロキシC1~C5アルキルメタアクリレート;v更に、上記以外の単官能アクリレートして、例えば、ベンジルメタアクリレート、テトラヒドロフルフリルメタアクリレート、モルホリンメタアクリレート、フェニルグリシジルメタアクリレート、2-ヒドロキシプロピルメタアクリレート等を挙げることができる。メタアクリロイル基を1つ有するメタアクリレートモノマーは本発明の紫外線硬化型樹脂組成物を光透過層として形成させた光ディスクブルーレイディスクの機械的特性反り、ゆがみ等の抑制を向上させる機能を有する。例えば、有機色素記録層を有するブルーレイディスクにおいて、該有機色素記録層上に形成される界面層に、直接接触するように、該界面層上に、本発明の紫外線硬化型樹脂組成物の硬化物層が積層されているブルーレイディスクにおいて、上記機能を発揮する。上記した中で、C5~C18好ましくはC7~C18アルキルメタアクリレートは、本発明の樹脂組成物の硬化物の弾性率を好ましい範囲に調整するために用いることができる。この成分を含むことにより、ジッタ値をより低くすることができる。C5~C18好ましくはC7~C18アルキルメタアクリレートの中で最も好ましいものは、ラウリルアクリレートである。上記メタアクリレートモノマーC-3における多官能メタアクリレートモノマーとしては、下記するメタアクリロイル基を2~6個有するメタアクリレートモノマーを挙げることができる。iC-3成分としてのメタアクリロイル基を2個有するメタアクリレートモノマー;シクロヘキサン-1,4-ジメタノールジメタアクリレート、シクロヘキサン-1,3-ジメタノールジメタアクリレート、トリシクロデカンジメチロールジメタアクリレート例えば、日本化薬株式会社製、KAYARADR-684、トリシクロデカンジメチロールジアクリレート等、ジオキサングリコールジメタアクリレート例えば、日本化薬株式会社製、KAYARADR-604、ジオキサングリコールジアクリレート等、ネオペンチルグリコールジメタアクリレート、ジシクロペンタニルジメタアクリレート、1,6-ヘキサンジオールジメタアクリレート、エチレンオキサイド変性1,6-ヘキサンジオールジメタアクリレート、ネオペンチルグリコールジメタアクリレート、ポリエチレンオキサイド変性ネオペンチルグリコールジメタアクリレート、ヒドロキシシピバリン酸ネオペンチルグリコールジメタアクリレート、ポリエチレングリコールジメタアクリレート、ポリプロピレングリコールジメタアクリレート、エチレンオキサイド変性ビスフェノールA型ジメタアクリレート好ましくはポリエチレンオキサイド変性ビスフェノールA型ジメタアクリレート、より好ましくはエチレンオキサイド5~15モル変性ビスフェノールA型ジメタアクリレート及びポリエチレンオキサイド変性リン酸ジメタアクリレート等を挙げることができる。上記の中では、ポリエチレンオキサイド変性ビスフェノールA型ジメタアクリレートc-3aが好ましく、場合により、エチレンオキサイド5~15モル変性ビスフェノールA型ジメタアクリレートはより好ましい。また、2-エチル-2-ブチル-プロパンジオールジメタアクリレート、1,9-ノナンジオールジメタアクリレート及び1,10-デカンジオールジメタアクリレート等の炭素数7~18のアルキレン基を有するグリコールのジメタアクリレートも好ましい。これらは樹脂組成物の硬化物の弾性率を、好ましい範囲にするために用いることができる。iiC-3成分としてのメタアクリロイル基を3個有するメタアクリレートモノマー;トリメチロールプロパントリメタアクリレート、トリメチロールオクタントリメタアクリレート、トリメチロールプロパンポリエトキシトリメタアクリレート、トリメチロールプロパンポリプロポキシトリメタアクリレート、トリメチロールプロパンポリエトキシポリプロポキシトリメタアクリレート、トリス[メタアクロイルオキシエチル]イソシアヌレ-ト、カプロラクトン変性トリス[メタアクリロイルオキシエチル]イソシアヌレ-ト、ペンタエリスリトールトリメタアクリレート、エチレンオキサイド変性トリメチロールプロパントリメタアクリレート、プロピレンオキサイド変性トリメチロールプロパントリメタアクリレート等を挙げることができる。iiiC-3成分としてのメタアクリロイル基を4個有するメタアクリレートモノマー;、Bペンタエリスリトールポリエトキシテトラメタアクリレート、ペンタエリスリトールポリプロポキシテトラメタアクリレート、ペンタエリスリトールテトラメタアクリレート、ジトリメチロールプロパンテトラメタアクリレート、ジペンタエリスリトールテトラメタアクリレート等を挙げることができる。ivC-3成分としてのメタアクリロイル基を5個有するメタアクリレートモノマー;ジペンタエリスリトールペンタメタアクリレート、カプロラクトン変性ジペンタエリスリトールペンタメタアクリレート等を挙げることができる。vC-3成分としてのメタアクリロイル基を6個有するメタアクリレートモノマー;ジペンタエリスリトールヘキサメタアクリレートアクリレート、カプロラクトン変性ジペンタエリスリトールヘキサメタアクリレート等を挙げることができる。なお、本発明において用いうるメタアクリレートモノマーは、メタアクリロイル基を7個以上有する多官能のものであってもよい。以上挙げたC-3成分メタアクリレートモノマーの中で下記I群に記載のメタアクリレートモノマーc-3bは、前記A成分と共に使用されるとき、得られたブルーレイディスクの記録再生の信頼性を向上させる場合があり、好ましいメタアクリレートモノマーの一つである。I群:iイソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート又はトリデシルメタアクリレート等のC5~C18アルキルメタアクリレート;又は、2-エチル-2-ブチル-プロパンジオールジメタアクリレート、1,9-ノナンジオールジメタアクリレート及び1,10-デカンジオールジメタアクリレート等のC7~C18アルキレングリコールジメタアクリレート;iiポリエチレングリコール-テトラメチレングリコールジアクリレート、ポリプロピレングリコール-テトラメチレングリコールジアクリレート、ポリテトラメチレングリコールジアクリレート、ポリエチレングリコール-テトラメチレングリコールジメタクリレート、ポリプロピレングリコール-テトラメチレングリコールジメタクリレート、ポリテトラメチレングリコールジメタクリレート等のポリテトラメチレングリコール構造を有するメタアクリレート;及びポリプロピレングリコールメタアクリレート、ポリプロピレングリコールジメタアクリレート、ポリプロピレンオキサイド変性ノニルフェニルメタアクリレート、ポリプロピレンオキサイド変性ネオペンチルグリコールジメタアクリレート、ポリプロピレンオキサイド変性1,6-ヘキサンジオールジメタアクリレート、ポリプロピレンオキサイド変性ビスフェノールA型ジメタアクリレート及びメトキシトリプロピレングリコールメタアクリレート等のプロピレンオキサイド変性メタアクリレート;iiiカプロラクトン変性ヒドロキエチルメタアクリレート、カプロラクトン変性ヒドロキシブチルメタアクリレート、カプロラクトン変性ヒドロキシピバリン酸ネオペンチルグリコールジメタアクリレート、カプロラクトン変性トリスアクリロキシエチルイソシアヌレート及びカプロラクトン変性ジペンタエリスリトールヘキサメタアクリレート等のカプロラクトン変性メタアクリレート:上記メタアクリレートモノマーc-3bは、必要に応じて、本発明の樹脂組成物に使用することで、本発明の樹脂組成物の硬化物層の信頼性の向上に役立ち、得られたブルーレイディスクは、記録特性に優れる。本発明の樹脂組成物の硬化物層の25°Cでの弾性率を0.1~100MPa、好ましくは0.1~50MPaの範囲に調整するとき、該硬化物層を、有機色素記録層に積層された界面層上に有するブルーレイディスクは、記録特性に優れる。上記の中でも、プロピレンオキサイド変性メタアクリレートはメタアクリレートモノマーc-3bとして好ましいものの一つであり、場合により、本発明のブルーレイディスクにより優れた記録信号特性及び耐久性を付与することができる。該プロピレンオキサイド変性メタアクリレートにおけるプロピレンオキサイド単位の繰り返し数変性モル数は2~15程度が好ましい。分子中のメタアクリロイル基の個数が多いときはプロピレンオキサイドでの変性モル数の多いものが好ましい。例えば分子中にメタアクリロイル基が1個の場合、プロピレンオキサイド単位の繰り返し数変性モル数は2以上が好ましく、2~20程度が好ましく、より好ましくは5~15程度である。メタアクリロイル基が2個の場合はプロピレンオキサイド単位の繰り返し数は7以上が好ましく、7~15程度がより好ましく、10~15程度は更に好ましい。好ましいプロピレンオキサイド変性メタアクリレートとしては、例えば、ポリプロピレングリコールメタアクリレート、ポリプロピレンオキサイド変性ノニルフェニルメタアクリレート、メトキシトリプロピレングリコールメタアクリレート又はポリプロピレングリコールジメタアクリレート等を挙げることができる。ポリプロピレングリコールメタアクリレートとしては、例えば、日油株式会社製の、ブレンマーRTMAP-150プロピレンオキサイド単位の繰り返し数3、AP-400プロピレンオキサイド単位の繰り返し数6、AP-550プロピレンオキサイド単位の繰り返し数9等を挙げることができる。また、ポリプロピレングリコールジメタアクリレートとしては例えば、日立化成工業株式会社製の、FANCRYLRTMFA-P240Aプロピレングリコール単位の繰り返し数7、FA-P270Aプロピレングリコール単位の繰り返し数12、ポリプロピレンオキサイド変性ノニルフェニルメタアクリレートとしては例えば、東亜合成株式会社製の、M-117プロピレングリコール単位の繰り返し数2.5、第一工業製薬株式会社製の、ニューフロンティアRTMNP-5Pプロピレングリコール単位の繰り返し数5及びメトキシトリプロピレングリコールメタアクリレートとしては例えば、新中村化学株式会社製の、NKエステルAM-30PGプロピレングリコール単位の繰り返し数3等が挙げられる。上記FA-P270A等のプロピレングリコール単位の繰り返し数の多い例えば、繰り返し数7~15、好ましくは10~15、最も好ましくは12は優れた記録特性を得られることから好ましい。また、前記したC-3成分メタアクリレートモノマーの中で、下記II群のメタアクリレートモノマーc-3cは、前記A成分と共に使用されるとき、硬化物の硬度を上げることができるので、そのような目的のためのメタアクリレートモノマーC-3として好ましい。II群のメタアクリレートモノマーc-3c:ジシクロペンテニルオキシエチルメタアクリレート、1,6-ヘキサンジオールジメタアクリレート、ジプロピレングリコールジメタアクリレート、又はトリプロピレングリコールジメタアクリレート等。上記メタアクリレートモノマーc-3cを、必要に応じて、使用することで、場合により、温度変化による硬化物の弾性率の変化がより少なく、適度な硬度を有する硬化物を得ることができる。本発明の紫外線硬化型樹脂組成物においては、これらC成分は、1種または2種以上を任意の割合で混合して使用することができる。本発明において、これらC成分のより好ましい組合せとしては、ウレタンメタアクリレートC-2好ましくはポリエーテルウレタンメタアクリレート、エチレンオキシド5~15モル変性ビスフェノールA、C5~C18アルキルメタアクリレート及びプロピレングリコールジアクリレートからなる群から選択される少なくとも1種であり、少なくとも2種の組合せはより好ましい。通常、本発明の紫外線硬化型樹脂組成物中のC成分の含有量は、該樹脂組成物の総量に対して、通常4~89重量、好ましくは9~84、より好ましくは19~79重量である。また、場合により、C成分の含量は、該樹脂組成物の総量に対して、30~80重量、好ましくは40~70重量であっても良い。また、C成分として、C-1成分又はC-2成分のいずれか一方若しくは両者とC-3成分を併せて用いる場合、通常C-1又はC-2成分のいずれか一方若しくは両者の含量割合は、C成分の総量を100重量部として、それぞれ、5~50重量部、好ましくは10~30重量部程度の割合であり、残部はC-3成分である。C-3成分はC成分の総量を100重量部として、20~80重量部、好ましくは25~75重量部程度の割合で用いられる。本発明においては、A成分と共に、C成分としてC-2成分ウレタンメタアクリレート又はC-3成分メタアクリレートモノマーのいずれか一方若しくは両者を併用する態様は、好ましい態様の一つである。また、上記好ましい態様において、ウレタンメタアクリレートC-2として、前記好ましいウレタンメタアクリレートとして挙げたc-2a成分、またC-3成分として好ましいエチレンオキサイド変性ビスフェノールA型ジメタアクリレートc-3aを用いる態様はより好ましい態様の一つである。本発明において、記録特性に優れ、十分な硬度を有する硬化物層を得るためには、通常A成分及びB成分と共に、更に、C成分を含む態様が好ましい。上記において、A成分及びC成分の合計の、樹脂組成物の総量に対する割合は通常70重量以上であり、好ましくは80重量以上であり、90重量以上が好ましい。上記において、更に、より好ましい態様として、A成分、C-2成分、c-3a成分、c-3b成分及びc-3c成分の合計が、樹脂組成物の総量に対して、通常70重量以上であり、好ましくは80重量以上である態様を挙げることができる。この場合、c-3a成分のエチレンオキサイド変性ビスフェノールA型ジメタアクリレートとしては、エチレンオキサイドの繰り返し単位数が5~15のものが好ましく、特に10のものが好ましい。また、上記において、より好ましい態様として、A成分含量が、A成分及びC成分の総量に対して、25重量より多く、90重量以下である態様を挙げることができる。また、他のより好ましい態様の一つとして、C-2ウレタンアクリレート成分含量が、A成分及びC成分の総量に対して、0であるか又は30重量より少ない含量で含む態様更に好ましくは0であるか又は28重量以下の含量で含む態様を挙げることができる。また、上記A成分、B成分及びC成分を含む本発明の樹脂組成物における好ましい態様樹脂組成物のいくつかを以下に記載する。は特に断りの無い限り重量を表す。1.本発明の樹脂組成物の総量に対して、A成分含量が10~95、B成分含量が1~10、A~C成分以外のその他の添加剤後記する添加剤の含量が0~15、残部がC成分であり、かつ、A成分及びC成分の総量に対して、iA成分含量が25より多く、90以下であるか、又は、iiC成分中におけるウレタンアクリレートC-2の含量がゼロであるか又は30未満であり、無機又は有機の充填剤を含まない態様。2.メタアクリレートCとして、iポリエステルポリオール又はポリエーテルポリオールと、ポリイソシアネート及び2-ヒドロキシエチルアクリレートとの反応で得られるウレタンメタアクリレートc-2a又はiiポリエチレンオキサイド変性ビスフェノールA型ジアクリレートc-3aのいずれか一方又は両者を含む上記1.に記載の態様。3.c-3a成分におけるエチレンオキサイドの繰り返し数が5~15である上記2に記載の態様。4.A成分及びC成分の総量に対して、c-2a成分の含量が、ゼロか又は30重量未満であり、c-2a成分とc-3a成分の合計含量が10~85重量である上記2又は3に記載の態様。5.A成分含量が、15重量以上で、90重量以下であり、紫外線硬化型樹脂組成物の総量に対する、A成分、c-2a成分及びc-3a成分の総量が、70~99重量、上記c-2a及びc-3a成分以外のC成分の含量が0~29重量である上記2~4のいずれか一項に記載の態様。6.A~C成分以外の添加剤として、ヒンダートアミン化合物を含む上記2~5のいずれか一項に記載の態様。7.上記2~5のいずれか一項に記載の態様の紫外線硬化型樹脂組成物の硬化物層における25°Cでの弾性率が0.1~100MPaである態様。本発明の光ディスク用紫外線硬化型樹脂組成物には、必要に応じて防錆剤、酸化防止剤、有機溶剤、シランカップリング剤、重合禁止剤、レベリング剤、帯電防止剤、表面潤滑剤、蛍光増白剤、光安定剤例えば、ヒンダードアミン化合物等、充填剤、耐久性を向上させるための添加剤例えばチオフェノール化合物等の添加剤を加えてもよい。ヒンダードアミン化合物は公知のものであれば特に限定なく使用することができるが、具体例として例えば、1,2,2,6,6-ペンタメチル-4-ピペリジルアルコール、2,2,6,6-テトラメチル-4-ピペリジルアルコール、1,2,2,6,6-ペンタメチル-4-ピペリジルメタアクリレートアデカ株式会社製、LA-82などが挙げられる。これらの添加剤は、総量で、本発明の樹脂組成物の総量に対して、通常0~15の範囲で添加される。本発明の樹脂組成物においては、光安定剤として、ヒンダードアミン化合物を含む態様は好ましい態様の一つである。本発明の樹脂組成物におけるヒンダードアミン化合物の含量は、樹脂組成物の総量に対して、0~5程度であり、好ましくは、0.05~2程度である。本発明の樹脂組成物は、ブルーレイディスクの光透過層等として用いられることから、通常、光透過性を阻害する無機又は有機の充填剤を含まない。本発明の光ディスク用紫外線硬化型樹脂組成物は、前記した各成分を常温~80°Cで混合溶解して得ることができ、必要により夾雑物をろ過等の操作により取り除いてもよい。本発明の樹脂組成物は、塗布性を考え、25°Cの粘度が30~2000mPasの範囲となるように、成分の配合比を適宜調節することが好ましい。本発明の光ディスク用紫外線硬化型樹脂組成物は、ブルーレイディスク等のレーザー入射側の光透過層用コート剤として好適に使用できる。即ち、有機色素記録層を有するブルーレイディスクにおける、有機色素記録層上に形成される界面層誘電層上に、コートされ、硬化層を形成するための樹脂組成物として好適に使用出来る。具体的には塗布した樹脂の硬化後の膜厚が1~100μmとなるように任意の方法、例えば、スピンコート法、2P法、ロールコート法、スクリーン印刷法等で組成物を光ディスク基板に塗工する。塗工後、片側もしくは両面から紫外~近紫外波長200~400nm付近の光線を照射して硬化させる。照射量は約50~1500mJ/cm2が好ましく、特に好ましくは、100~1000mJ/cm2程度である。紫外~近紫外の光線照射の光源は、紫外~近紫外の光線を照射するランプであれば光源を問わない。例えば、低圧、高圧若しくは超高圧水銀灯、メタルハライドランプ、パルスキセノンランプ、または無電極ランプ等が挙げられる。また、本発明の紫外線硬化型樹脂組成物は、光透過層又は保護層が記録層又は界面層上に形成される第一の樹脂層と、第一の樹脂層からみて記録層又は界面層側とは反対の面上に形成される第二の樹脂層から構成される場合において、前記第一の樹脂層に好適に使用することができる。特に、記録層が有機色素記録層であり、その上に界面層を有するブルーレイデスクにおいて、該界面層上に形成される第一の樹脂硬化層として適する。この場合において、前記第一の樹脂層の厚さは通常1μm~50μmであり、好ましくは5μm~40μm、より好ましくは10μm~30μmである。また、前記第二の樹脂層の厚さは通常50μm~100μmであり、好ましくは60μm~95μm、より好ましくは70μm~90μmである。保護層が二層から構成される場合において、保護層の形成方法としては、具体的には第一の樹脂層として塗布した樹脂の膜厚が1~30μmとなるように任意の方法、例えば、スピンコート法、2P法、ロールコート法、スクリーン印刷法等で組成物を光ディスク基板に塗工する。塗工後、片側もしくは両面から紫外~近紫外波長200~400nm付近の光線を照射して硬化させる。照射量は50~1500mJ/cm2が好ましく、特に好ましくは、100~1000mJ/cm2程度である。硬化後、第二の樹脂層として膜厚が70~100μmとなるように任意の方法、例えば、スピンコート法、2P法、ロールコート法、スクリーン印刷法等で組成物を光ディスク基板に塗工する。塗工後、片側もしくは両面から紫外~近紫外波長200~400nm付近の光線を照射して硬化させる。照射量は約50~1500mJ/cm2が好ましく、特に好ましくは、100~1000mJ/cm2程度である。さらに紫外~近紫外の光線照射による硬化には、紫外~近紫外の光線を照射するランプであれば光源を問わない。例えば、低圧、高圧若しくは超高圧水銀灯、メタルハライドランプ、パルスキセノンランプ、または無電極ランプ等が挙げられる。本発明の樹脂組成物の硬化物においては、好ましい25°Cでの弾性率は0.1~100MPa、より好ましくは0.1~50MPaである。上記のようにして得られた本発明の有機色素記録層を有する光ディスクは、少なくとも、案内溝を有するカーボネートなどのプラスチック支持基板、該案内溝上に形成された反射層、該反射層上に形成された有機色素実施例1~3及びii実施例4の方法で、色素記録層を有するブルーレイディスクを作製した。また、ブルーレイディスクの特性評価を後記の方法で行い、その結果を表1に記載した。i実施例1~3の色素記録層を有するブルーレイディスクの作製1.トラックピッチ0.32μmの案内溝を有する直径12cm、厚み1.1mmのポリカーボネート基板に銀合金を100nmの膜厚になるようスパッタし、反射層を形成した。その後、アゾ色素をTFPテトラフルオロプロパノール溶剤に溶かした色素溶液をスピンコート法により塗布し、80°Cで30分間乾燥して色素記録層を形成した。さらに、その上に、ZnS-SiO2モル比80:20を約15nmの厚みになるようスパッタし、界面層を形成し、ブルーレイディスク基板を作製した。2.ブルーレイディスク基板を界面層が上になるようスピンテーブルに乗せ、内径11.5mmまで覆う様に円状のキャップ処理を行い、ついで本発明の紫外線硬化型樹脂組成物を2.0g中心部のキャップ上に供給した。3.本発明の紫外線硬化型樹脂組成物の粘度に合わせ、1000rpmから1500rpmの速度範囲で4秒から7秒間スピンコートし、各塗布膜の硬化後の厚さが25μmとなるよう塗布した。スピンコート終了間際にキセノンフラッシュランプを2ショット照射し、表面の流動性が無くなる程度に硬化させた。4.高圧水銀ランプを使用し、上側から400mJ/cm2で3秒間照射して本発明の紫外線硬化型樹脂組成物を完全硬化させた。5.硬化した本発明の紫外線硬化型樹脂組成物が上になるようスピンテーブルに乗せ、内径11.5mmまで覆う様に円状のキャップ処理を行い、ついでBRD-864日本化薬株式会社製ブルーレイディスク用光透過層用樹脂を3.0g中心部のキャップ上に供給した。6.1500rpmの速度範囲で4秒から7秒間スピンコートし、塗布膜の硬化後の厚さが75μmとなるよう塗布した。スピンコート終了間際にキセノンフラッシュランプを2ショット照射し、表面の流動性が無くなる程度に硬化させた。7.高圧水銀ランプを使用し、上側から400mJ/cm2で3秒間照射してBRD-864を完全硬化させ、本発明のブルーレイディスクを作製した。ii実施例4のブルーレイディスク有機色素記録層を有するブルーレイディスクの作製1.トラックピッチ0.32μmの案内溝を有する直径12cm、厚み1.1mmのポリカーボネート基板に銀合金を100nmの膜厚になるようスパッタし、反射層を形成した。その後、アゾ色素をTFPテトラフルオロプロパノール溶剤に溶かした色素溶液をスピンコート法により塗布し、80°Cで30分間乾燥して有機色素記録層を形成した。さらに、ZnS-SiO2モル比80:20を約15nmの厚みになるようスパッタし、界面層を形成し、ブルーレイディスク基板を作製した。2.ブルーレイディスク基板を界面層が上になるようスピンテーブルに乗せ、内径11.5mmまで覆う様に円状のキャップ処理を行い、ついで本発明の紫外線硬化型樹脂組成物を2.0g中心部のキャップ上に供給した。3.本発明の紫外線硬化型樹脂組成物の粘度に合わせ、800rpmから1300rpmの速度範囲で4秒から7秒間スピンコートし、塗布膜の硬化後厚さが100μmとなるよう塗布した。スピンコート終了間際にキセノンフラッシュランプを2ショット照射し、表面の流動性が無くなる程度に硬化させた。4.高圧水銀ランプを使用し、上側から光量400mJ/cm2で3秒間照射して本発明の紫外線硬化型樹脂組成物を完全硬化させ、本発明のブルーレイディスクを作製した。iiiブルーレイディスクの耐久性試験前後の記録信号特性上記で得られた本発明の光ディスク及び比較例1の光ディスクを、80°C、85RH環境下、250時間放置した。ブルーレイディスクデータ信号測定装置パルステック社製ODU-1000を用いて、線速度4.92m/s、再生パワー0.30mW、記録パワー6.0mW、T連続記録1T長=0.08μmで記録し、同測定装置で、耐久性試験前後のブルーレイディスクの記録信号特性ジッタ値を測定し、下記基準で評価した。評価結果を、上記組成と共に下記表1に示した。ジッタ値は光ディスクの電気信号のひとつであり、これらの数値が高いほど、ブルーレイディスクの信号データが劣化していることを示し、10以上となるとデータの読み書きが困難となる。ジッタ値の評価○ジッタ値10.0未満。×ジッタ値10.0以上。なお、表1中に略称で示した各成分は下記の通りである。PHE-2:エチレンオキサイド2モル変性フェノールアクリレート、式中n=2、第一工業製薬株式会社製PHE-6:エチレンオキサイド6モル変性フェノールアクリレート、式中n=6、第一工業製薬株式会社製PHE:フェノキシエチルアクリレート、式中n=1、第一工業製薬株式会社製UA-1:ポリテトラメチレングリコール分子量850、イソホロンジイソシアネート、2-ヒドロキシエチルアクリレートの3成分をモル比1:2:2で反応させて得られたウレタンアクリレート。BPE-10:エチレンオキサイド10モル変性ビスフェノールA型ジアクリレート、第一工業製薬株式会社製イルガキュアーRTM184:1-ヒドロキシシクロヘキシルフェニルケトン、チバスペシャルティケミカルズ株式会社製LA-82:光安定剤ヒンダートアミン:1,2,2,6,6-ペンタメチル-4-ピペリジルメタアクリレート、旭電化株式会社製PMP:4-メルカプトフェノールiv本発明の樹脂硬化物層の弾性率の測定弾性率は、JISK7244-5に基づく動的粘弾性測定法に従い測定した。即ち、本発明の樹脂組成組成物で、硬化後の厚さが1mmとなるように、塗膜を形成し、FusionランプDバルブを使用し、1J/cm2の積算光量において硬化させた後、長さ5cm、幅1cm、厚さ1mmの大きさのサンプル片を作製し、エスアイアイナノテクノロジー社製粘弾性測定装置DMS6100により測定を行った。測定は曲げモードで行い、振幅荷重10mN、周波数1Hz、昇温速度2°C/分の条件で-50°C~200°Cの範囲で測定を行った。実施例5~7表2に示した成分を、表2に示した割合重量部で、均一に混合することにより、実施例5~7の紫外線硬化型樹脂組成物を調製した。得られた本発明の紫外線硬化型樹脂組成物を用いて、前記i実施例1~3と同様な方法で、色素記録層を有するブルーレイディスクを作製した。また、ブルーレイディスクの特性評価を前記と同様な方法で行い、その結果を表2に記載した。なお、表2中の略称で、表1と同じ略称は表1で記載した通りであり、それ以外の各成分は下記の通りである。UX-0937:ポリエーテル系ウレタンアクリレート日本化薬株式会社製FA-P270A:ポリプロピレングリコールジメタアクリレート日立化成工業株式会社製、商品名:FANCRYLRTMFA-P270Aプロピレングリコール単位の繰り返し数12硬化膜の405nmの光の透過度:上記実施例で得られた樹脂組成物で100μmの硬化膜を作成し、分光光度系U-3310、株式会社日立ハイテクノロジーズ製を用いて、当該膜の405nmでの吸光度の値を測定して光の透過度を求めた。その結果、実施例1~7の何れの組成物から得られた硬化膜も光の透過度85以上であった。表1及び表2の結果より、一般式1で示される構造を有するメタアクリレートを含有する実施例1~7の本発明の樹脂組成物は、耐久性試験前後において良好な記録信号特性が得られた。一方、一般式1で示される構造を有するメタアクリレートを含有しない比較例1は耐久性試験前後に良好な記録信号特性が得られなかった。"